Brevet FR2694013A1 — publié le 19940128

La présente invention est relative à un procédé de fabrication d'hydrocarbures à partir de mélanges CO-(CO 2)-H 2 c'est-à-dire de mélanges CO-H 2 comprenant éventuellement du C 02 appelés gaz de synthèse Elle concerne plus particulièrement l'utilisation d'un catalyseur permettant de réaliser la conversion du gaz de synthèse en un mélange d'hydrocarbures essentiellement C 5 + (c'est-à-dire possédant au moins 5 atomes de carbone par molécule) utilisables en tant que carburant ou combustible liquide. Il est connu de l'homme du métier que le gaz de synthèse peut être converti en hydrocarbures en présence de catalyseurs contenant des métaux de transition. Cette réaction, opérée à une température généralement comprise entre 150 et 350 OC et sous pression, est connue dans la littérature sous le nom de synthèse FISCHER-TROPSCH Les catalyseurs habituellement utilisés pour la transformation de mélanges CO-(CO 2)-H 2 en hydrocarbures liquides ou gazeux comprennent généralement au moins un métal du groupe VIII tel que le fer, le ruthénium, le cobalt ou le nickel. Les produits préparé par synthèse FISCHER-TROPSCH en présence de ces catalyseurs métalliques présentent une distribution très large en terme de poids moléculaire Ainsi seulement une faible proportion des produits obtenus se situe dans la gamme des distillats moyens constitués par des fractions kérosène et gasoil, la (ou les) fraction(s) kérosène étant constituée(s) par un mélange d'hydrocarbures dont les points d'ébullition sont compris entre 1400 et 300 OC, et la (ou les) fraction(s) gasoil étant constituée(s) par un mélange d'hydrocarbures dont les points d'ébullition sont compris entre 1800 et 370 OC lors d'une distillation atmosphérique telle que réalisée par l'homme de l'art sur un brut pétrolier. Des efforts importants ont été entrepris depuis 1973 afin d'améliorer le rendement en distillats moyens de procédés basés sur la conversion du gaz de synthèse En particulier le cobalt, qui est connu en tant que constituant des catalyseurs Fischer-Tropsch depuis les premiers travaux de SABATIER et SENDERENS (J.Soc Chem lnd, 21, 504, 1902) et les brevets DE 29 787 ( 1913) et DE 295 202 ( 1914), a été à nouveau utilisé récemment en tant que constituant principal de formulations catalytiques améliorées. Ces formulations permettent la synthèse d'hydrocarbures essentiellement paraffiniques et linéaires Toutefois, une proportion importante de ces hydrocarbures est constituée de paraffines de hauts points d'ébullition, c'est-à-dire ayant des points d'ébullition situés au-delà du domaine des distillats moyens. Il est alors avantageux de traiter ces hydrocarbures à haut point d'ébullition dans un procédé d'hydrocraquage habituellement utilisé dans le domaine du traitement des coupes lourdes issues d'un brut pétrolier, afin d'améliorer le rendement global en distillats moyens. Parmi les formulations améliorées mentionnées précédemment, le brevet FR 2 388 781 revendique un procédé pour la préparation d'hydrocarbures utilisant un catalyseur contenant de à 50 % en poids de un ou plusieurs métaux du groupe du fer parmi lesquels le cobalt et/ou de 0,1 à 5 % en poids de ruthénium et de 5 % à 50 % en poids de cuivre et/ou de zinc, ledit catalyseur étant préparé par imprégnation Ledit procédé permet de préparer des hydrocarbures par réaction catalytique d'oxyde de carbone avec l'hydrogène, le rapport molaire H 2/CO étant inférieur à 1. Le brevet FR 2 370 712 décrit l'utilisation dans un procédé de synthèse d'hydrocarbures d'un catalyseur comprenant 10 à 75 % poids d'un ou plusieurs métaux du groupe du fer ainsi que 1 à 50 % poids d'un ou plusieurs promoteurs parmi lesquels les métaux alcalins ou alcalino terreux, Ti, Zr, AI, Si, Cu, Ag, Ce, etc Ce 3 5 catalyseur est préparé par imprégnation d'un support poreux avec une ou plusieurs solutions aqueuses de sels des métaux du groupe du fer et des promoteurs. Le brevet AU 46119/85 décrit un catalyseur actif en synthèse FischerTropsch contenant (a) du cobalt ou un matériau à base de cobalt, (b) de la silice ou un précurseur de silice et (c) une base ou un matériau alcalin dans lequel le rapport a:b:c est compris dans le domaine 1:0,1-100:0,1-100. Ledit catalyseur est préparé par synthèse hydrothermale sous pression et à une température comprise entre 50 OC et 500 OC. La conversion du gaz de synthèse en carburants diesel est également décrite dans le brevet ZA 855 317 Ce brevet décrit des catalyseurs contenant essentiellement du cobalt et du ruthénium dispersés sur un support quelconque éventuellement additionné d'un promoteur choisi dans les groupes IIIB ou IVB, les oxydes d'actinides ou de lanthanides, Zr O 2 et Ti O 2 étant préférés, ainsi que des catalyseurs contenant essentiellement du cobalt et un promoteur choisi dans le groupe constitué par Rh, Pt, Pd, Ir, Os, Ag, Au. Ces formulations catalytiques sont préparées par imprégnation du support avec une solution organique contenant des sels solubles des différents éléments rentrant dans la composition de ces catalyseurs. La demande de brevet français NO 91/07 634 décrit des catalyseurs contenant du cobalt, au moins un élément M additionnel choisi dans le groupe constitué par le molybdène et le tungstène et au moins un élément N choisi parmi différents éléments dont le ruthénium et le cuivre, ces éléments étant dispersés sur un support Leur formulation se distingue de celle des catalyseurs selon l'invention décrits ci-après par la présence obligatoire de molybdène et/ou de tungstène qui conduit à la formation d'oléfines en plus grande proportion et/ou à des activités légèrement plus faibles. Le brevet WO 85/04598 décrit un catalyseur de conversion du gaz de synthèse et le procédé de préparation dudit catalyseur comprenant une étape d'hydrolyse par exemple d'un composé du silicium ou de l'aluminium Ce catalyseur contient au moins un métal choisi dans les groupes Via et VIII de la classification périodique; il ne contient pas d'élément du groupe lb Par ailleurs, les formulations préférés décrites dans ce brevet sont essentiellement à base de fer L'hydrolyse des composés doit être menée pendant une durée suffisamment longue ( 1 à 12 heures) pour être pratiquement totale, une gélification rapide conduisant à un catalyseur dans lequel les divers éléments ne sont pas répartis de 1 5 façon homogène Le milieu d'hydrolyse et les espèces hydrolysées (ne contenant pas la matrice à base de silice et/ou alumine et les autres éléments) sont alors séparés par exemple par évaporation, puis le gel est traité thermiquement entre 100 OC et 600 OC. Il a maintenant été trouvé une composition catalytique, conduisant, après réduction sous hydrogène, à une activité plus élevée en conversion du gaz de synthèse (mélange CO-(CO 2)-H 2) en un mélange d'hydrocarbures essentiellement linéaires et saturés contenant au moins 80 % poids par rapport à l'ensemble des hydrocarbures formés d'une coupe comprenant les hydrocarbures C 5 + et moins de 10 % poids d'oléfines dans ladite coupe Cs+. Le catalyseur selon l'invention contient du cobalt, du cuivre et du ruthénium, et éventuellement au moins un élément P additionnel choisi dans le groupe constitué par les éléments des groupes la et lia de la classification périodique des élements tels que les éléments Li, Na, K, Rb, Cs, Be, Mg, Ca Sr et Ba, de préférence choisi dans le groupe formé par les éléments Na, K, Rb, Mg, Ca et Sr, l'ensemble de ces éléments étant dispersés sur un support. Le support utilisé comprend de la silice et/ou de l'alumine et éventuellement au moins un composé d'au moins un élément Q choisi dans le groupe formé par les éléments suivants: Si, Ai, Ti, Zr, Sn, Zn. La teneur en cobalt du catalyseur après calcination (traitement thermique entre 100 et 600 OC), exprimée en poids d'élément par rapport au poids de catalyseur, est habituellement comprise entre 1 et 60 % poids et préférentiellement entre 15 et 40 % poids. Le cuivre, le ruthénium et le (ou les) élément(s) P additionnel(s) sont incorporés dans des proportions telles que le rapport Ru:Cu:P:Co o Ru, Cu, P et Co sont respectivement les pourcentages poids de ruthénium, du cuivre, d'élément(s) P et de cobalt par rapport au catalyseur, est compris dans l'intervalle 0,1-20: 0,1-10: 0-9: 100 et préférentiellement dans l'intervalle 1-5: 1-8: 0-7: 100 P est le pourcentage poids d'élément P par rapport au catalyseur ou la somme des pourcentages poids d'éléments P par rapport au catalyseur selon la présence éventuelle d'un ou de plusieurs éléments additionnel(s) P. Le catalyseur selon l'invention est préparé par une technique de gélification permettant d'incorporer le cobalt, le ruthénium, le cuivre, éventuellement au moins un composé cobalt, d'élément P et éventuellement au moins un composé d'élément P et éventuellement d'au moins un composé d'élément Q dans un alcogel formé à partir d'un composé hydrolysable du silicium et/ou de l'aluminium et éventuellement d'au moins un composé hydrolysable d'élément Q. Cette réaction d'hydrolyse est menée rapidement, la durée de gélification étant inférieure ou égale à 30 mn et de préférence inférieure ou égale à 20 mn. Les composés du cobalt, du ruthénium, du cuivre et éventuellement des éléments P et/ou Q qu'il est possible d'utiliser dans cette technique de préparation sont par exemple choisis dans le groupe constitué par les halogénures, les nitrates, les acétates, les oxalates, les sulfates, les complexes formés avec l'acide oxalique et les oxalates, les complexes formés avec l'acide citrique et les citrates, les complexes formés avec l'acide tartrique et les tartrates, les complexes formés avec les acétyl acétonates, et tout autre dérivé inorganique ou organométallique contenant ces éléments. Les composés hydrolysables du silicium et/ou de l'aluminium et éventuellement du silicium, de l'aluminium, du titane, du zirconium, de l'étain et du zinc utilisables dans cette technique de préparation sont par exemple choisis dans le groupe constitué par les alcoxydes, les carboxylates, et tout complexe organométallique soluble en solvant organique et hydrolysable. Une technique de préparation préférée consiste à mélanger une solution A contenant un composé hydrolysable du silicium et/ou de l'aluminium et éventuellement au moins un composé hydrolysable d'un élément Q, de préférence un ou des alcoxydes, dissous dans un solvant organique, de préférence un alcool, et une solution aqueuse B contenant un composé de cobalt, un composé du cuivre, un composé du ruthénium et éventuellement un composé d'au moins un des éléments P et/ou Q, et contenant éventuellement un acide minéral qui accélère la gélification tel que par exemple l'acide nitrique, l'acide chlohydrique, l'acide sulfurique, l'acide phosphorique ou l'acide borique. Le mélange des solutions A et B sous agitation à une température comprise entre 20 et 80 OC, conduit à l'obtention d'un alcogel massique qui est formé en moins de 30 mn, cet alcogel emprisonnant la quasi- totalité de la solution d'origine et donc la quasi-totalité des composés initialement dissous dans les solutions A et B. L'alcogel ainsi obtenu est ensuite éventuellement séché à une température comprise entre 20 et 200 OC puis il est calciné, par exemple sous un courant d'air ou d'azote, jusqu'à une température comprise entre 100 O C et 600 O C. Une autre méthode de préparation des catalyseurs selon l'invention consiste à préparer un hydrogel de silice et/ou d'alumine, contenant du cobalt, du cuivre, du ruthénium, et éventuellement au moins un élément P et/ou Q en titrant une solution aqueuse d'un ou plusieurs sels de silicium et/ou d'aluminium par une solution acide ou basique appropriée Ainsi une solution aqueuse acide contenant par exemple un composé du silicium et/ou de l'aluminium choisi par exemple dans le groupe constitué par: l'acide silicique, le sulfate d'aluminium, le nitrate d'aluminium, le chlorure d'aluminium, peut être titrée par une solution basique contenant par exemple de l'hydroxyde de sodium, de l'hydroxyde d'ammonium, ou un aluminate et/ou silicate alcalin (voie 1). Il est également possible de titrer une solution basique contenant, par exemple, un aluminate et/ou un silicate alcalin par une solution acide contenant par exemple de l'acide chlohydrique ou de l'acide nitrique (voie 2). Les catalyseurs selon l'invention peuvent donc être préparés en dissolvant des composés du cobalt, du cuivre ou du ruthénium et éventuellement des éléments P et/ou Q dans l'une et/ou l'autre des solutions acides et/ou basiques et en réalisant l'une des titrations décrites ci-dessus (voie 1 ou 2) avec ces solutions acides et basiques Cette titration sera préférentiellement effectuée en admettant simultanément les solutions acides et basiques dans un réacteur afin d'opérer la gélification à un p H constant compris entre 5 et 10, la température de gélification étant comprise entre 20 et 90 OC et la durée de la gélification étant inférieure à 30 mn. Un mûrissement est ensuite éventuellement effectué en laissant évoluer le produit à une température comprise entre 20 et 90 O C en présence de la solution de gélification (eaux mères) ou d'une solution aqueuse contenant un sel basique, par exemple Na OH ou KOH, présentant un p H compris entre 10 et 12. L'hydrogel est ensuite filtré, lavé par exemple avec de l'eau, éventuellement séché entre 20 et 200 O C, puis calciné, par exemple sous courant d'air ou d'azote, jusqu'à une température comprise entre 100 et 600 O C. Une autre méthode de préparation préférée consiste à dissoudre les composés du cobalt, du cuivre, du ruthénium et éventuellement des éléments P et/ou Q dans de l'eau, puis à ajouter sous agitation une solution colloïdale de silice soit commerciale, soit préalablement préparée selon l'une des techniques de titration décrites auparavant et une solution d'acide, par exemple l'acide nitrique ou l'acide chlorhydrique pur ou dilué, en maintenant le p H du mélange entre 0,5 et 4, préférentiellement entre 1 et 3 Une fraction complémentaire de solution colloïdale de silice est ensuite ajoutée afin d'augmenter progressivement le p H de la solution jusqu'à une valeur comprise entre 4 et 8 unités p H, préférentiellement entre 5 et 7 unités p H Après agitation pendant moins de 30 mn à une température comprise entre 5 et 90 OC, préfentiellement entre 20 et 60 OC, un gel de silice est formé qui contient les sels de cobalt, cuivre ruthénium et des éléments éventuels P et/ou Q Ce gel est ensuite filtré, lavé par exemple avec de l'eau, éventuellement séché entre 20 et 200 OC, puis calciné, par exemple sous courant d'air ou d'azote, jusqu'à une température comprise entre 100 et 600 OC. Il est également possible de préparer un alcogel ou un hydrogel contenant du silicium et/ou de l'aluminium et éventuellement les éléments P et/ou Q puis, avant traitement thermique, de remettre ce gel en suspension dans une solution aqueuse ou organique contenant du cobalt, du cuivre, du ruthénium et éventuellement les éléments P et/ou Q en excès par rapport aux quantités désirées dans le catalyseur final Le p H de ladite solution est éventuellement ajusté au moyen d'un acide ou d'une base et est préférentiellement compris entre 4 et 8, la température étant comprise entre 25 et 100 OC Le mélange gel + solution est agité pendant un temps suffisamment long, par exemple 30 mn à heures, pour incorporer la quantité désirée de cobalt, cuivre, ruthénium et éventuellement des éléments P et/ou Q dans le gel Le gel ainsi obtenu est éventuellement lavée, puis traité thermiquement entre 100 et 600 OC. Le catalyseur peut éventuellement être mis en forme par tout procédé connu de l'homme de métier, par exemple par extrusion, coagulation en goutte, dragéification, pastillage ou spray-drying. Après cette étape de mise en forme, ledit catalyseur subit éventuellement une ultime activation thermique (séchage éventuel puis calcination) dans les conditions opératoires précitées. Le catalyseur préparé selon les modes opératoires selon l'invention décrits précédemment est particulièrement bien adapté pour être utilisé dans les procédés de fabrication à partir d'un gaz de synthèse d'un mélange d'hydrocarbures essentiellement linéaires et saturés, contenant au moins 80 % en poids, par rapport à l'ensemble des hydrocarbures formés, d'une coupe comprenant des hydrocarbures Cs+ et moins de 10 % poids d'oléfines dans ladite coupe C 5 + La présente invention concerne donc également un procédé de synthèse d'hydrocarbures à partir de gaz de synthèse en présence d'un catalyseur préparé selon l'invention. Les conditions de mise en oeuvre dudit catalyseur S pour la fabrication d'hydrocarbures sont habituellement les suivantes: le catalyseur, chargé dans un réacteur, est tout d'abord préréduit par mise en contact avec un mélange de gaz inerte (azote par exemple) et d'au moins un composé réducteur (hydrogène et/ou monoxyde de carbone par exemple), le rapport molaire (composé réducteur): (composé réducteur + gaz inerte) étant compris entre 0,001:1 et 1:1. La préréduction est menée entre 150 OC et 600 OC, de préférence entre 200 OC et 500 OC, entre 0,1 M Pa et 10 M Pa et à une vitesse volumétrique horaire de 100 à 40 000 volumes de mélange par volume de catalyseur et par heure Cette préréduction sera préférentiellement menée en phase liquide si, par la suite, la réaction de synthèse d'hydrocarbures se déroule en phase liquide. La phase liquide de la préréduction peut être constituée par au moins un hydrocarbure comprenant au moins 5 atomes de carbone par molécule. Il peut également être avantageux de réoxyder le catalyseur sous un courant d'oxygène ou d'air dilué par de l'azote entre 30 OC et 650 OC, de préférence entre 50 OC et 450 OC à une pression comprise entre 0,1 M Pa et 1 M Pa à une vitesse volumétrique horaire de 100 à 40 000 volumes de catalyseur et par heure, puis de réaliser une nouvelle préréduction dans les conditions indiquées ci-avant. La conversion du gaz de synthèse en hydrocarbures est ensuite opérée sous une pression totale habituellement comprise entre 0,1 M Pa et 15 M Pa, et de préférence entre 0,5 M Pa et 10 M Pa, la température étant généralement comprise 150 OC et 350 OC, et de préférence 170 OC et 300 OC. La vitesse volumétrique horaire est habituellement comprise entre 100 et 10 000 volumes de gaz de synthèse par volume de catalyseur et par heure et de préférence entre 400 et 5 000 volumes de gaz de synthèse par volume de catalyseur et par heure, et le rapport H 2:CO dans le gaz de synthèse est habituellement compris entre 1:1 et 3:1, de préférence entre 1,2:1 et 2,5:1. Le catalyseur peut être utilisé en poudre fine calibrée ( 10- 700 g m habituellement) ou en particules de diamètre équivalent compris généralement entre 2 et 10 mm, en présence d'une phase gazeuse, ou d'une phase liquide (dans les conditions opératoires) et d'une phase gazeuse La phase liquide peut être constituée par un ou plusieurs hydrocarbures ayant au moins 5, de préférence au moins 10, atomes de carbone par molécule. Le catalyseur selon l'invention est particulièrement actif et stable dans la réaction de synthèse d'hydrocarbures à partir de gaz de synthèse; il permet d'obtenir des hydrocarbures essentiellement paraffiniques, dont la fraction présentant les points d'ébulition les plus élevés peut être convertie avec un rendement élevé en distillats moyens (coupes gasoil et kérosène) par un procédé d'hydroconversion tel que l'hydrocraquage et/ou l'hydroisomérisation catalytique(s). Les exemples suivants illustrent l'invention sans toutefois en limiter la portée. EXEMPLE 1: Catalyseur A Une solution 1 contenant 135 g d'orthosilicate d'éthyle (T.E O S) dissous dans 50 ml d'éthanol et une solution 2 contenant 37 g de nitrate de cobalt hexahydraté, 0,31 g de trichlorure de ruthénium hexamine, 2,1 g de nitrate de cuivre trihydraté, 1,2 g de nitrate de potassium et 36,2 g d'acide nitrique concentré dissous dans 80 cm 3 d'eau, sont mélangées sous forte agitation et à température ambiante. L'hydrolyse du T E O S conduit au bout de 15 mn à la formation d'un gel massique contenant les sels de cobalt, de ruthénium, de cuivre et de potassium. Le gel obtenu est séparé des eaux mères, séché à l'étuve entre OC et 120 OC, puis calciné à 500 OC sous air 50 g de catalyseur A sous forme oxyde et ayant la composition indiquée au tableau 1 sont alors obtenus. 1 2 EXEMPLE 2: Catalyseur B A une solution contenant 40 g de nitrate de cobalt hexahydraté, 1 g de trichlorure de ruthénium hexamine et 0,30 g de nitrate de cuivre trihydraté dissous dans 50 mi d'eau sont ajoutés progressivement et simultanément 75 g de solution colloïdale de silice à 40 % poids de Si O 2 (LUDOX A 540) et 2 ml d'acide nitrique à % de façon à maintenir le p H de la solution entre 1 et 2 La solution est maintenue sans agitation pendant 10 mn; puis 25 g de 1 i O LUDOX AS 40 sont ajoutés, le p H évaluant pour se stabiliser entre ,5 et 6,5 unités p H Après 12 mn, un gel de silice contenant les sels de cobalt, cuivre et ruthénium est formé. Le gel obtenu est séparé des eaux mères par filtration, lavé à l'eau, séché à l'étuve entre 40 OC et 120 OC, puis calciné à 500 O C sous air 40 g de catalyseur B sous forme oxyde et ayant la composition indiquée au tableau 1 sont alors obtenus. EXEMPLE 3: Catalyseur C La préparation du catalyseur C diffère de celle du catalyseur A en ce que l'on opère avec 62 g de nitrate de cobalt hexahydraté, 0,60 g de trichlorure de ruthénium dihydraté, 1,2 g de nitrate de cuivre dihydraté et 0,27 g de nitrate de strontium et sans ajouter d'acide nitrique à la solution 2, et en ce que la solution 1 ne contient que 112 g de T E O S dissous dans 40 ml d'éthanol. Le catalyseur C sous forme oxyde ainsi obtenu à la composition indiquée au tableau 1. EXEMPLE 4: Catalyseur D La préparation du catalyseur D diffère de celle du catalyseur C en ce que la solution 1 contient 90 g de T E O S dissous dans 30 ml d'éthanol et la solution 2 contient 87 g de nitrate de cobalt 1 3 hexahydraté, 1,1 g de trichlorure de ruthénium hexamine et 0,6 g de nitrate de cuivre trihydraté. Le catalyseur D sous forme oxyde ainsi obtenu a la composition indiquée au tableau 1. EXEMPLE 5: Catalyseur E La préparation du catalyseur E diffère de celle du catalyseur C en ce que la solution 1 contient 100 g de T E O S et la solution 2 contient 20 g de nitrate d'aluminium à 9 molécules d'eau en lieu et place du nitrate de strontium. Le catalyseur E sous forme oxyde ainsi obtenu à la composition indiquée au tableau 1. EXEMPLE 6: Catalyseur F La préparation du catalyseur F diffère de celle du catalyseur C en ce que la solution 1 contient 95 g de T E O S et la solution 2 contient 11,8 g de nitrate de zirconyle dihydraté en lieu et place du nitrate de strontium. Le catalyseur F sous forme oxyde ainsi obtenu à la composition indiquée au tableau 1. EXEMPLE 7: Catalyseur G La préparation du catalyseur G diffère de celle du catalyseur B en ce que la solution contient 49 g de nitrate de cobalt hexahydraté, 0,5 g de trichlorure de ruthénium dihydraté, 0,95 g de nitrate de cuivre dihydraté et 54 g de solution aqueuse à 15 % poids de trichlorure de titane D'autre part la quantité de solution colloïdale de silice ajoutée est de 90 g. Le catalyseur G sous forme oxyde ainsi obtenu a la composition indiquée au tableau 1. EXEMPLE 8 (comparatif): Catalyseur H La préparation du catalyseur H diffère de celle du catalyseur D en ce que l'on introduit 87 g de nitrate de cobalt hexahydraté et 1,1 g de trichlorure de ruthénium hexaminé dans la solution 2. Le catalyseur H sous forme oxyde ainsi obtenu à la composition indiquée au tableau 1. EXEMPLE 9 (comparatif): Catalyseur I La préparation du catalyseur I diffère de celle du catalyseur D en ce que l'on introduit 86,5 g de nitrate de cobalt hexahydraté et 0,60 g de nitrate de cuivre dihydraté dans la solution 2. Le catalyseur I sous forme oxyde ainsi obtenu à la composition indiquée au tableau 1. EXEMPLE 10 (comparatif): Catalyseur J La préparation du catalyseur J diffère de celle du catalyseur D en ce que la solution 1 contient 85 g de T E O S et en ce que l'on introduit 86,5 g de nitrate de cobalt hexahydraté, 1,4 g d'heptamolybdate d'ammonium tétrahydraté, 1,1 g de trichlorure de ruthénium hexamine et 0,6 g de nitrate de cuivre trihydraté dans la solution 2. Le catalyseur J sous forme oxyde ainsi obtenu à la composition indiquée au tableau 1. 1 5 EXEMPLE 11 (comparatif): Catalyseur K Un support silice est imprégné (étape a) par une solution aqueuse de nitrate de cobalt hexahydraté d'un volume égal au volume poreux du support et contenant 20 % poids de cobalt par rapport au poids de silice, puis la solution est lentement évaporée à sec à 80 OC (étape b). La silice imprégnée ainsi obtenue est ensuite séchée pendant 1 heure à 100 OC (étape c), et pendant 16 heures à 150 OC (étape d), puis calcinée pendant 3 heures à 500 OC (étape e). On dépose ensuite 40 % poids de cobalt supplémentaire en 2 fois 20 % poids en répétant deux fois le protocole décrit dans les étapes a) à e) dans lequel le volume poreux du support est remplacé par le volume poreux du support imprégné Enfin, on dépose 8 % poids de cobalt, 2,1 % poids de ruthénium sous la forme de trichlorure de ruthénium dihydraté et 0,7 % poids de cuivre sous la forme de nitrate de cuivre dihydraté selon le protocole décrit dans les étapes a) à e). Le catalyseur K sous forme oxyde ainsi obtenu a la composition indiquée au tableau 1. EXEMPLE 12 (Comparatif): Catalyseur L La préparation du catalyseur L diffère de celle du catalyseur D en ce que l'on ajoute en supplément 5,5 g de nitrate potassium dissous dans la solution 2 On obtient ainsi 3,9 % en poids de K par rapport au poids de catalyseur total, soit un rapport K:Co de 11. Le catalyseur L sous forme oxyde ainsi obtenu a la composition indiquée au tableau 1. EXEMPLE 13: Les catalyseurs A à L, dont les préparations sont décrites dans les exemples 1 à 12, sont testés en phase gazeuse dans une unité pilote de type slurry fonctionnant en continu et opérant sur cm 3 de catalyseur. Les catalyseurs A à L sont préalablement réduits in situ jusqu'à 240 OC par un mélange d'hydrogène et d'azote contenant 6 % d'hydrogène dans l'azote, puis par de l'hydrogène pur jusqu'à 350 OC, à la pression atmosphérique. Les conditions de test des catalyseurs A à L sont les suivantes température comprise entre 200 O C et 250 OC, pression 2 M Pa, vitesse volumique horaire (V V H) 1000 h-1, H 2:CO = 2:1, catalyseur en suspension dans un solvant paraffinique (coupe paraffinique Cl C 40) à la concentration de 10 % poids de catalyseur par rapport au poids de suspension. La température de la suspension catalytique est réduite à 170 OC et le mélange hydrogène-azote est substitué par de l'azote pur. La pression est alors portée à 2 M Pa dans le réacteur et le gaz de synthèse (mélangehydrogène-monoxyde de carbone avec un 3 O rapport H 2:CO= 2:1) est alors introduit progressivement de façon à obtenir la vitesse volumique horaire (V V H) à 1000 h-1. Le débit d'azote est ensuite supprimé progressivement et la température ajustée à la valeur désirée (tableau 2, T= 200 à 3 5 250 O C) avec une vitesse de montée en température de 6 OC/mn. 1 7 Les performances catalytiques obtenues après stabilisation sous gaz de synthèse sont indiquées tableau 2. Le tableau 2 montre que les catalyseurs selon l'invention permettent d'atteindre des conversions élevées du monoxyde de carbone (CO), indique également que plus de 80 % poids des hydrocarbures formés avec les catalyseurs selon l'invention, appartiennent à la coupe comprenant des hydrocarbures présentant au moins 5 atomes de carbone par molécule (hydrocarbures C +) et que ces catalyseurs conduisent à la formation de moins de 10 % poids d'oléfines dans ladite coupe Cs+ Une proportion importante des hydrocarbures formés se situe donc dans le domaine des distillats moyens (kérosène, gasoil) ou des paraffines solides à température ambiante (cires) La distribution des hydrocarbures obtenue est donc particulièrement bien adaptée à la préparation de distillats moyens, la fraction d'hydrocarbures présentant les points d'ébullition les plus élevés pouvant être convertie, avec un rendement élevé, en distillats moyens, par un procédé d'hydroconversion tel que l'hydrocraquage et/ou l'hydro- isomérisation catalytiques. Les exemples comparatifs du tableau 2 indiquent de plus que les catalyseurs H à K et plus particulièrement le catalyseur K, sont moins actifs, et que les catalyseurs H, 1, J et L conduisent à la formation de quantités importantes d'oléfines dans la coupe C 5 +. De plus, le catalyseur I conduit à la formation d'une quantité insuffisante d'hydrocarbures C +. TABLEAU 1: COMPOSITION DES CATALYSEURS EXEMPLE CATALYSEUR % Co ( 1) % Ru ( 1) % Cu ( 1) P % P ( 1) Support Q % Q ( 2) 1 A 15 0,2 1,1 K 0,9 Si O 2 - 2 B 20 0,8 0,2 Si O 2 3 C 25 0,5 0,6 Sr 0,2 Si O 2 4 D 35 0,7 0,3 Si O 2 E 25 0,5 0,6 Si O 2 AI 5 6 F 25 0,5 0,6 Si O 2 Zr 15 7 G 25 0,5 0,6 Si O 2 Ti 7 8 H (comp) 35 0,7 O Si O 2 - 9 I (comp) 35 O 0,3 Si O 2 1 0 J (comp) 35 0,7 0,3 Mo 1,5 Si O 2 1 1 K (comp) (imp) 35 0,7 0,3 Si O 2 1 2 L (comp) 35 0,7 0,3 K 3,9 Si O 2 ( 1) Poids de Co ou Ru ou Cu ou Px 100 Poids total du catalyseur ( 2) Poids Q x 100 Poids Si 02 t O w ID. -o TABLEAU 2: CONVERSION DU GAZ DE SYNTHESE EN HYDROCARBURES DISTRIBUTION DES HYDROCARBURES FORMES (% POIDS) CATALYSEUR TEMPERATURE CONV CO_ (% Vol) Ci C 2 C 4 C 5 % OLEFINES DANS C 5 + A B C D E F G H (comp) I (comp) J (comp) K (comp) L (comp) o C oc o C oc oc Oc o C oc Oc o C o C Oc o C o C o C 12,8 ,3 ,7 7,9 11,8 ,8 9,2 7,3 18,7 7,2 8,5 4, 1 ,7 4,5 2,5 3,5 ,1 4,7 4,0 3,2 ,1 3,1 4,2 1,8 81,5 ,2 91,8 88,6 83,1 84, 5 86,8 89,5 71,2 89,7 87,3 94,1 a 8,4 6,2 8,9 4,1 4,5 ,2 6,3 13,5 22,7 27,6 3,5 37,2 w b J Jl REVENDICATIONS 1 Procédé de conversion de gaz de synthèse en un mélange d'hydrocarbures essentiellement linéaires et saturés, caractérisé par l'emploi d'un catalyseur préparé par une technique de gélification et comprenant du cobalt, du cuivre et du ruthénium, le cobalt, le cuivre et le ruthénium étant dispersés sur un support comprenant au moins un élément choisi dans le groupe formé par la silice et l'alumine, la teneur en cobalt, exprimée en poids de cobalt par rapport au poids de catalyseur, étant comprise entre 1 et 60 % poids, et les teneurs en ruthénium et en cuivre étant telles que le rapport Ru:Cu:Co, o Ru, Cu et Co sont respectivement les pourcentages poids de ruthénium, de cuivre et de cobalt par rapport au catalsyeur, est compris dans l'intervalle suivant 0,1-20: 0,1-10: 100 2 Procédé selon la revendication 1 dans lequel le catalyseur comprend en outre au moins un élément additionnel P, choisi dans le groupe formé par les éléments des groupes la et lia de la classification périodique des éléments et dispersé sur le support, la teneur en élément(s) P étant telle que le rapport P: Co, o P et Co sont respectivement les pourcentages poids d'élément(s) P et de cobalt par rapport au catalyseur, est compris dans l'intervalle suivant 0-9: 100 3 Procédé selon la revendication 2 dans lequel le rapport P: Co est compris dans l'intervalle suivant: 0-7: 100. 4 Procédé selon l'une des revendications 1 à 3 dans lequel le support du catalyseur comprend en outre au moins un composé d'au moins un élément Q choisi dans le groupe formé par: Si, AI, Ti, Zr, Sn et Zn. Procédé selon l'une des revendications 1 à 4 dans lequel le rapport Ru: Cu: Co est compris dans l'intervalle suivant 1-5: 1-8: 100 6 Procédé selon l'une des revendications 1 à 5 dans lequel la préparation par gélification du catalyseur a une durée inférieure ou égale à 30 mn. 1 i O 7 Procédé selon l'une des revendications 1 à 6 tel que le mélange d'hydrocarbures essentiellement linéaires et saturés contient au moins 80 % poids, par rapport à l'ensemble des hydrocarbures formés, d'une coupe comprenant les hydrocarbures C 5 + et moins de 10 % en poids d'oléfines dans 1 5 ladite coupe C 5 +. 8 Procédé selon l'une des revendications 1 à 7 dans lequel le catalyseur est soumis à une préréduction avant utilisation, ladite préréduction du catalyseur étant effectuée par mise en contact avec un mélange de gaz inerte et d'au moins un composé réducteur en rapport molaire (composé réducteur): (composé réducteur + gaz inerte) compris entre 0,001: 1 et 1:1, ledit composé réducteur étant choisi dans le groupe formé par l'hydrogène et le monoxyde de carbone, la préréduction étant menée entre 150 et 600 OC, entre 0,1 et M Pa et à une vitesse volumétrique horaire comprise entre et 40000 volumes de mélange par volume de catalyseur et par heure. 9 Procédé selon l'une des revendications 1 à 8 dans lequel on opère sous pression comprise entre 0,1 et 15 M Pa, à une température comprise entre 150 et 350 OC, avec une vitesse volumétrique horaire comprise entre 100 et 10 000 volumes de gaz de synthèse par volume de catalyseur et par heure, et un rapport molaire H 2: CO compris entre 1: 1 et 3: 1. Procédé selon l'une des revendications 1 à 9 dans lequel ladite conversion est réalisée en présence d'une phase liquide comprenant au moins un hydrocarbure contenant au moins atomes de carbone par molécule.